Procédé de récupération de l’indium contenu dans un substrat comprenant un film d’oxyde d’indium-étain recouvert localement par une couche métallique, en argent ou en un métal du groupe du platine, le procédé comprenant une étape de dissolution au cours de laquelle on plonge le substrat dans une solution de dissolution comprenant un solvant eutectique profond choisi parmi la réline, la maline et l’oxaline, moyennant quoi on dissout sélectivement l’oxyde d’indium étain, la dissolution de l’oxyde d’indium-étain conduisant à la libération de la couche métallique. Procédé selon la revendication 2, caractérisé en ce que le solvant eutectique profond est l’oxaline. Procédé selon l’une des revendications 1 et 2, caractérisé en ce que l’étape de dissolution est réalisée à une température comprise entre 20°C et 120°C, et de préférence entre 50°C et 80°C. Procédé selon l’une quelconque des revendications précédentes, caractérisé en ce qu’un rapport solide liquide est compris entre 1 et 40%, et de préférence entre 10% et 20%. Procédé selon l’une quelconque des revendications précédentes, caractérisé en ce que la solution de dissolution comprend en outre de l’eau, le pourcentage molaire de l’eau par rapport au solvant eutectique profond étant, de préférence, inférieur à 50%. Procédé selon l’une quelconque des revendications précédentes, caractérisé en ce que la couche métallique est en argent. Procédé selon l’une quelconque des revendications précédentes, caractérisé en ce que le substrat comprend en outre un support, le film d’oxyde indium-étain étant disposé entre le support et la couche métallique, le support contenant en outre du silicium ou du séléniure de cuivre, d'indium et de gallium (CIGS). Procédé selon l’une quelconque des revendications précédentes, caractérisé en ce que le substrat est une cellule photovoltaïque ou un déchet de cellule photovoltaïque, par exemple une cellule à hétérojonction ou une cellule CIGS. Procédé selon l’une quelconque des revendications précédentes, caractérisé en ce qu’il comporte les étapes suivantes : a) fournir un panneau photovoltaïque comprenant des câbles, une boîte de jonction, un cadre métallique, des cellules photovoltaïques encapsulées dans une couche de polymère et des connecteurs électriques, b) éliminer les câbles, la boîte de jonction et le cadre métallique du panneau photovoltaïque, c) réaliser un traitement thermique, chimique et/ou mécanique pour retirer la couche de polymère encapsulant les cellules photovoltaïques, d) récupérer les cellules photovoltaïques, les cellules photovoltaïques formant un substrat contenant un film d’oxyde d’indium étain recouvert localement par une couche métallique, de préférence en argent, e) mettre en œuvre le procédé de récupération de l’indium telle que définie dans l’une des revendications 1 à 8. Procédé selon l’une quelconque des revendications précédentes, caractérisé en ce que, après l’étape de dissolution, le procédé comprend une étape ultérieure au cours de laquelle on récupère l’étain en mettant, par exemple, en œuvre une première étape d’électrodéposition de l’étain puis on récupère l’indium en mettant par exemple en œuvre une deuxième étape d’électrodéposition de l’indium.